(57)【要約】  基材３と、該基材３の一方の面上に形成された接着樹脂層４と、を備え、上記接着樹脂層４は、ガラス転移温度が１７０〜２００℃であり、且つ、硬化後の弾性率が１００〜５００ＭＰａである層である、接着シート。
2008133293.tif 000002
【特許請求の範囲】
【請求項１】
基材と、該基材の一方の面上に形成された接着樹脂層と、を備え、
前記接着樹脂層は、ガラス転移温度が１７０〜２００℃であり、且つ、硬化後の弾性率が１００〜５００ＭＰａである層である、接着シート。
【請求項２】
前記接着樹脂層中にエポキシ樹脂を含み、且つ、該エポキシ樹脂の含有量が前記接着樹脂層の固形分全量を基準として１５〜４０質量％である、請求項１記載の接着シート。
【請求項３】
前記接着樹脂層中に、ポリアミド樹脂、ポリイミド樹脂、ポリアミドイミド樹脂及びポリウレタン樹脂からなる群より選択される少なくとも一種の樹脂を含有する、請求項１又は２記載の接着シート。
【請求項４】
前記接着樹脂層中にシロキサン変性ポリアミドイミド樹脂を含み、且つ、該シロキサン変性ポリアミドイミド樹脂のシロキサン変性率が２５〜４５質量％である、請求項１〜３のいずれか一項に記載の接着シート。
【請求項５】
前記基材が金属層を含むものである、請求項１〜４のいずれか一項に記載の接着シート。
【請求項６】
前記金属層が厚さ０．５〜２５μｍの銅層である、請求項５記載の接着シート。
【請求項７】
前記基材が厚さ５〜２００μｍのポリエチレンテレフタレートフィルムである、請求項１〜４のいずれか一項に記載の接着シート。
【請求項８】
前記接着樹脂層の厚さが１００μｍ以下である、請求項１〜７のいずれか一項に記載の接着シート。
【請求項９】
前記基材及び前記接着樹脂層の合計の厚さが１００μｍ以下である、請求項１〜８のいずれか一項に記載の接着シート。
【発明の詳細な説明】
【技術分野】
【０００１】
本発明は、接着シートに関する。
【背景技術】
【０００２】
近年の電子機器の小型化、高密度化、軽量化に伴い、それらに用いられるフレキシブルプリント配線板やリジッド配線板は、携帯電話のモジュールボードなどを中心に採用が増大している。【０００３】
フレキシブルプリント配線板としては、一般に、ポリイミド前駆体を銅箔に直接塗布して高温下で縮合させた２層ＣＣＬタイプ（例えば、特許文献１参照）、ポリイミド系接着剤やその他の接着剤を介して銅箔とポリイミドフィルムとを貼り合わせた３層ＣＣＬタイプ、ポリイミド樹脂フィルム上にスパッタやめっきにより銅層を析出させたメタライジングタイプが知られている。【０００４】
ここで、２層ＣＣＬタイプは、耐熱性には優れるものの高温長時間での加熱工程が必要となるため、一般には高価格である。【０００５】
３層ＣＣＬタイプは、ポリイミド系接着剤を用いると貼り合わせ時に高温高圧長時間の接着工程が必要となるため生産性が悪く、その他の接着剤を用いた場合は一般に２層ＣＣＬタイプより安価であるが、耐熱性が低下する。【０００６】
メタライジングタイプは、銅層の形成にコストがかかり銅箔の厚膜化が難しい。また、銅と絶縁層との間の密着力が小さく、密着力信頼性も劣るなどの欠点がある。しかし、ベースとなるポリイミドフィルム上に薄い導体層を形成するため耐熱性に優れ、高精細化にも有効であるという利点がある。【０００７】
これら各フレキシブルプリント配線板は、それぞれが持つ特徴に応じて用途別に使い分けられるが、一般的には各種モジュールの接続部分のみに使用されている。【０００８】
一方、広く一般に用いられている、ガラス布にエポキシ樹脂を含浸させたリジッド配線板は、材料が安価で、比較的低温での接着が可能であり、多層化にも対応可能であるが、多層硬化後にリジッド配線板単独で曲げ加工を施すことは困難である。また、このリジッド配線板からなる多層配線板の形成に用いられる、Ｂステージ状態にしたプリプレグ、樹脂付き銅箔、及び、接着フィルムは、常温雰囲気下で保管すると樹脂のフロー量が低下し、成形性及び接着性が低下するという問題がある。そのため、これらの材料は、成形性及び接着性を維持するために冷蔵保管が必要になるなど保管上の問題がある。【０００９】
また、フレキシブル配線板とリジッド配線板とを用いた多層配線板の形態として、フレキシブルリジッド配線板がある。これは、多層部分に上述のガラス布にエポキシ樹脂等を含浸させた硬質なリジッド基板を用い、接続部分に上述のフレキシブル配線板を用いることで、多層化及び曲げ加工の双方を可能にした基板である。【００１０】
【特許文献１】特開平０３−１０４１８５号公報
【発明の開示】
【発明が解決しようとする課題】
【００１１】
しかし、上述したフレキシブルリジッド配線板は、多層部分に通常のリジッド配線板を用いるため、高密度化には有効であるものの、基板全体の薄型化に対応する上では製法としての限界がある。また、フレキシブル配線板部分とリジッド配線板部分とを接着する工程が複雑であるため、生産効率やコストにも問題がある。【００１２】
そのため、薄型化が可能なフレキシブル配線板を、リジッド配線板と組み合わせずに多層化することが求められている。しかしながら、フレキシブル配線板同士を接着して多層化する際には、一般にはＴｇが１００〜１６０℃の接着剤が用いられるため、フレキシブル配線板の高耐熱性が十分に生かせない。また、Ｔｇが１６０℃以上の接着剤を用いると、フレキシブル配線板と接着剤との密着力が不十分であったり、積層温度が高温になるなどの問題がある。【００１３】
こうした問題を改善するため、曲げ加工性、耐熱性及び接着性に優れるとともに、回路埋め込み性にも優れた接着シートが要求されている。【００１４】
本発明は、上記従来技術の有する課題に鑑みてなされたものであり、フレキシブル配線板を多層化してなる多層配線板の製造に使用され、曲げ加工性、耐熱性、接着性及び回路埋め込み性に優れた接着シートを提供することを目的とする。
【課題を解決するための手段】
【００１５】
上記目的を達成するために、本発明は、基材と、該基材の一方の面上に形成された接着樹脂層と、を備え、上記接着樹脂層は、ガラス転移温度が１７０〜２００℃であり、且つ、硬化後の弾性率が１００〜５００ＭＰａである層である、接着シートを提供する。【００１６】
かかる接着シート及び接着樹脂付き金属箔によれば、ガラス転移温度及び硬化後の弾性率が上記特定の範囲内である接着樹脂層を備える構成を有することにより、フレキシブル配線板を多層化してなる多層配線板の製造に好適に使用することができ、曲げ加工性、耐熱性、接着性及び回路埋め込み性の全てを高水準で達成することができる。更に、本発明の接着シートを用いることにより、多層配線板の薄型化が可能であるとともに、優れた成型性を得ることができる。【００１７】
また、本発明の接着シートは、上記接着樹脂層中にエポキシ樹脂を含み、且つ、該エポキシ樹脂の含有量が上記接着樹脂層の固形分全量を基準として１５〜４０質量％であることが好ましい。接着樹脂層がエポキシ樹脂を上記特定の割合で含有することにより、曲げ加工性、耐熱性、接着性及び回路埋め込み性をより向上させることができるとともに、多層化の際に接着樹脂層を構成する樹脂の流れ出しを十分に抑制して、得られる多層配線板の厚さを容易に調節することが可能となる。【００１８】
また、本発明の接着シートは、上記接着樹脂層中に、ポリアミド樹脂、ポリイミド樹脂、ポリアミドイミド樹脂及びポリウレタン樹脂からなる群より選択される少なくとも一種の樹脂を含有することが好ましい。特に、本発明の接着シートは、上記接着樹脂層中にシロキサン変性ポリアミドイミド樹脂を含み、且つ、該シロキサン変性ポリアミドイミド樹脂のシロキサン変性率が２５〜４５質量％であることが好ましい。接着樹脂層が上記特定の樹脂、特に上記特定のシロキサン変性ポリアミドイミド樹脂を含有することにより、曲げ加工性、耐熱性、接着性及び回路埋め込み性をより向上させることができる。【００１９】
また、本発明の接着シートにおいて、上記基材は、金属層を含むものであることが好ましい。ここで、上記金属層は、厚さ０．５〜２５μｍの銅層であることが好ましい。かかる金属層を有する基材を用いた場合、該金属層を配線材料として利用することができるため、接着シートは、多層配線板の製造により好適に使用することが可能となる。【００２０】
また、本発明の接着シートにおいて、上記基材は、厚さ５〜２００μｍのポリエチレンテレフタレートフィルムであることも好ましい。基材としてポリエチレンテレフタレートフィルムを用いた場合には、フレキシブル配線板に接着シートを仮固定した後に、回路加工を施したフレキシブル配線板を接着することができるため、多層板の構成設計の自由度が増し、多層配線板の製造により好適に使用することができる。なお、ポリエチレンテレフタレートフィルムを基材とする接着シートを用いて多層配線板を形成する場合、上記基材を剥離して接着樹脂層により配線板同士の接着を行う。【００２１】
また、本発明の接着シートにおいて、上記接着樹脂層の厚さは、１００μｍ以下であることが好ましい。これにより、多層化時の樹脂染み出し量を必要最低限に抑えることができ、また、多層配線板の薄型化にも寄与する。【００２２】
また、本発明の接着シートは、上記基材及び上記接着樹脂層の合計の厚さが１００μｍ以下であることが好ましい。これにより、良好な曲げ加工性が得られるとともに、多層配線板の薄型化にも寄与する。
【発明の効果】
【００２３】
本発明によれば、フレキシブル配線板を多層化してなる多層配線板の製造に使用され、曲げ加工性、耐熱性、接着性及び回路埋め込み性に優れた接着シートを提供することができる。
【図面の簡単な説明】
【００２４】
【図１】本発明の接着シートの好適な一実施形態を示す模式断面図である。
【図２】本発明の接着シートの他の好適な一実施形態を示す模式断面図である。
【図３】本発明の接着シートを用いた多層配線板（４層板）の好適な一実施形態を示す模式断面図である。
【符号の説明】
【００２５】
１…導電体層、２…樹脂層、３…基材、４…接着樹脂層、５…セパレータ、６…配線部材、７…フレキシブルプリント配線板、８…硬化層、１０，２０…接着シート、１００…多層配線板。
【発明を実施するための最良の形態】
【００２６】
以下、場合により図面を参照しつつ、本発明の好適な実施形態について詳細に説明する。なお、図面中、同一又は相当部分には同一符号を付し、重複する説明は省略する。【００２７】
本発明の接着シートは、基材と、該基材の一方の面上に形成された接着樹脂層と、を備え、上記接着樹脂層のガラス転移温度（Ｔｇ）が１７０〜２００℃であり、且つ、上記接着樹脂層の硬化後の弾性率が１００〜５００ＭＰａであるものである。【００２８】
ここで、図１は、本発明の接着シートの好適な一実施形態を示す模式断面図である。図１に示す接着シート１０は、導電体層１及び樹脂層２からなる基材３と、該基材３の一方の面上に形成された接着樹脂層４と、該接着樹脂層４の基材３とは反対側の面上に形成されたセパレータ５と、を備えている。【００２９】
また、図２は、本発明の接着シートの他の好適な一実施形態を示す模式断面図である。図２に示す接着シート２０は、プラスチックフィルムからなる基材３と、該基材３の一方の面上に形成された接着樹脂層４と、該接着樹脂層４の基材３とは反対側の面上に形成されたセパレータ５と、を備えている。【００３０】
そして、図１及び図２に示した接着シート１０及び２０において、接着樹脂層４は、ガラス転移温度が１７０〜２００℃であり、且つ、硬化後の弾性率が１００〜５００ＭＰａである層となっている。以下、接着シート１０及び２０を構成する各層について詳細に説明する。【００３１】
接着樹脂層４は、上述したガラス転移温度及び硬化後の弾性率の条件を満たすものであれば特に制限されないが、エポキシ樹脂を含有することが好ましく、更にエポキシ樹脂以外の他の樹脂成分を含有することが好ましい。【００３２】
エポキシ樹脂以外の他の樹脂成分としては、ポリアミド樹脂、ポリイミド樹脂、ポリアミドイミド樹脂及びポリウレタン樹脂が好ましく、ポリアミドイミド樹脂がより好ましく、シロキサン変性ポリアミドイミド樹脂であることが特に好ましい。【００３３】
ここで、接着樹脂層４に用いられるシロキサン変性ポリアミドイミド樹脂は、カルボキル基、アミノ基、酸無水物基、及び、メルカプト基からなる群より選択される少なくとも一種の官能基を末端に有するものであることが好ましい。これらの官能基を有することにより、接着樹脂層４の耐熱性をより向上させることができる。また、シロキサン変性ポリアミドイミド樹脂のシロキサン変性率は、２５〜４５質量％であることが好ましく、３５〜４５質量％であることがより好ましい。このシロキサン変性率が２５質量％未満では、接着樹脂層４形成時の乾燥工程での溶媒の揮発が不十分となり、接着樹脂層４表面の粘着性が増大する傾向がある。また、シロキサン変性率が４５質量％を超えると接着樹脂層４形成時の乾燥工程での溶媒の揮発量にばらつきが生じ、安定した特性が得られ難くなる傾向がある。【００３４】
また、シロキサン変性ポリアミドイミド樹脂のガラス転移温度は、２００〜３００℃であることが好ましく、２１０〜２３０℃であることがより好ましい。上記範囲内のガラス転移温度を有するシロキサン変性ポリアミドイミド樹脂を用いることにより、耐熱性の向上に寄与するとともに、接着樹脂層４のガラス転移温度を１７０〜２００℃の範囲内に調節することが容易に可能となり、接着性の向上及び加圧接着時の樹脂の流れ出しの抑制に寄与する。【００３５】
接着樹脂層４において、シロキサン変性ポリアミドイミド樹脂の含有量は、接着樹脂層４の固形分全量を基準として３５〜８５質量％であることが好ましく、４５〜７０質量％であることがより好ましい。この含有量が３５質量％未満では、接着樹脂層４が硬くなり曲げ加工性が劣る傾向があり、８５質量％を超えると、接着樹脂層４が柔らかくなりすぎて、成形時に所定の厚みを有することが困難となる傾向がある。【００３６】
接着樹脂層４に用いられるエポキシ樹脂としては、２個以上のエポキシ基を有する多官能エポキシ化合物が好ましい。多官能エポキシ化合物としては、例えば、ビスフェノールＡ、ノボラック型フェノール樹脂、オルトクレゾールノボラック型フェノール樹脂等の多価フェノール又は１，４−ブタンジオール等の多価アルコールとエピクロルヒドリンとを反応させて得られるポリグリシジルエーテル、フタル酸及びヘキサヒドロフタル酸等の多塩基酸とエピクロルヒドリンとを反応させて得られるポリグリシジルエステル、アミン、アミド又は複素環式窒素塩基を有する化合物のＮ−グリシジル誘導体、並びに、脂環型及びビフェニル型エポキシ樹脂等が挙げられる。これらの中でも、ジシクロペンタジエン型エポキシ樹脂等の脂環型エポキシ樹脂が特に好ましい。これらのエポキシ樹脂は、１種類を単独で又は２種類以上を組み合わせて用いられる。【００３７】
接着樹脂層４において、エポキシ樹脂の含有量は、接着樹脂層４の固形分全量を基準として１５〜４０質量％であることが好ましく、２５〜４０質量％であることがより好ましい。この含有量が１５質量％未満では、接着樹脂層４の硬化物の弾性率が低下して１００ＭＰａ未満になる恐れがあり、プレスによる加圧接着時に樹脂が流れ出して所定の板厚が得られ難くなる傾向がある。また、含有量が４０質量％を超えると、接着樹脂層４の硬化物の弾性率が上昇して５００ＭＰａ以上となる恐れがあり、耐熱性は向上するものの硬化状態での樹脂が硬くなり過ぎ、曲げ加工時にクラックが生じやすくなる傾向がある。【００３８】
また、接着樹脂層４の構成材料としてエポキシ樹脂を用いる場合、エポキシ樹脂の硬化剤、硬化促進剤等を更に用いてもよい。かかる硬化剤及び硬化促進剤としては、エポキシ樹脂と反応するものや、硬化を促進させるものであれば特に制限されない。【００３９】
硬化剤としては、例えば、アミン類、イミダゾール類、多官能フェノール類、及び、酸無水物類等を使用することができる。ここで、アミン類としては、例えば、ジシアンジアミド、ジアミノジフェニルメタン、グアニル尿素等が挙げられる。多官能フェノール類としては、例えば、ヒドロキノン、レゾルシノール、ビスフェノールＡ、及びこれらのハロゲン化合物、さらにホルムアルデヒドとの縮合物であるノボラック型フェノール樹脂、レゾール型フェノール樹脂等が挙げられる。酸無水物類としては、例えば、無水フタル酸ベンゾフェノンテトラカルボン酸二無水物、及び、メチルハイミック酸等が挙げられる。【００４０】
また、硬化促進剤としては、例えば、アルキル基イミダゾール、ベンゾイミダゾール等のイミダゾール類等を使用することができる。【００４１】
接着樹脂層４のガラス転移温度は、１７０〜２００℃であることが必要であり、１８０〜２００℃であることがより好ましい。このガラス転移温度が１７０℃未満であると、プレスによる加圧接着時に樹脂の流れ出しが生じ、配線板として所定の板厚が得られない。また、ガラス転移温度が２００℃を超えると、ラミネートやプレスでの積層時にボイドが発生しやすく、接着性が不十分となる。接着樹脂層４のガラス転移温度は、例えば、シロキサン変性ポリアミドイミドのシロキサン変性率や、エポキシ樹脂の配合量等により調整することができる。【００４２】
接着樹脂層４の硬化後の弾性率は、１００〜５００ＭＰａであることが必要であり、３００〜５００ＭＰａであることがより好ましい。ここで、硬化後の弾性率とは、接着樹脂層４に含有される硬化性樹脂を完全に硬化させた後の弾性率である。硬化の条件は使用する樹脂や硬化剤の種類等により異なるが、エポキシ樹脂とその硬化剤を用いた場合には、例えば２４０℃で１時間の熱処理により完全に硬化させることができる。この硬化後の弾性率が１００ＭＰａ未満であると、配線板としての強度が不足し、多層配線板の形成が困難となる。また、硬化後の弾性率が５００ＭＰａを超えると、配線板としては硬くなり、曲率の小さい曲げ加工時にクラックが生じる。接着樹脂層４の硬化後の弾性率は、例えば、シロキサン変性ポリアミドイミドと、エポキシ樹脂等の熱硬化性成分との配合比率等により調整することができる。【００４３】
接着樹脂層４は、例えば、上述したようなシロキサン変性ポリアミドイミド樹脂、エポキシ樹脂及びその他の成分を溶剤中に溶解又は分散させて接着剤ワニスの状態とし、この接着剤ワニスを基材３上に塗布することにより形成することができる。この時に用いる溶剤としては、例えば、Ｎ−メチル−２−ピロリドン（ＮＭＰ）、Ｎ，Ｎ−ジメチルホルムアミド（ＤＭＦ）、Ｎ，Ｎ−ジメチルホルムアミド（ＤＭＡＣ）、ジメチルスルホキサイド（ＤＭＳＯ）、硫酸ジメチル、スルホラン、クレゾール、フェノール、ハロゲン化フェノール、シクロヘキサン、及びジオキサン等が挙げられる。これらの中でも、シロキサン変性ポリアミドイミド樹脂の合成に用いた溶媒を、接着剤ワニスの溶媒としても用いることが好ましい。【００４４】
接着樹脂層４の塗工時の硬化率は、１０〜８０％の範囲であることが好ましい。この硬化率が１０％未満の場合、配線板積層時の熱により樹脂のフロー量が増大し、厚さ制御が困難になる傾向がある。また、硬化率が８０％を超える場合には、積層時にフロー量が不足し、回路加工した配線板と接着樹脂層４との間の密着力が著しく低下するとともに、積層時に接着樹脂層４の折れや割れが発生して作業性が低下する傾向がある。【００４５】
接着樹脂層４の厚さは、１００μｍ以下であることが好ましく、１０〜１００μｍであることがより好ましい。【００４６】
基材３としては特に制限されず、各種のプラスチックフィルム、ポリイミドフィルム、金属、有機物、それらの複合物等、目的に応じて適宜選択して使用することができる。なお、図１に示した接着シート１０においては、基材３は導電体層１と樹脂層２とで構成されており、図２に示した接着シート２０においては、基材３はプラスチックフィルムで構成されている。【００４７】
これらの中でも、基材３としては、図１に示したような導電体層１と樹脂層２とを備えるものが好ましい。導電体層１と樹脂層２とを備える基材３として具体的には、導電体層にポリイミド樹脂をダイレクトコートして硬化させた、日立化成工業株式会社製の耐熱接着フィルムＭＣＦ−５０００Ｉ（商品名）等が挙げられる。このような基材を用いることにより、柔軟で、耐熱性、加工性及び電気特性に優れた多層用配線板材料を得ることができる。【００４８】
ここで、導電体層１としては、導電性を有する層であれば特に限定されず、金属、有機物、及びそれらの複合物等、目的に応じて適宜選択されるが、金属からなる層であることが好ましい。また、一般的には銅が配線板材料として使用されており、本発明においても銅からなる層を導電体層１とすることがより好ましい。このとき、導電体層１の厚さは、３〜７５μｍの範囲内で目的に応じて広く選択することができる。また、８μｍ以上の厚さの導電体層１については、電解銅箔、圧延銅箔を用いることができる。【００４９】
また、樹脂層２としては、特に制限されないが、上記ＭＣＦ−５０００Ｉに用いられるようなポリイミド層であることが好ましい。このポリイミド層の厚さとしては、０．５μｍ以上であることが好ましい。この厚さが０．５μｍ未満では、導電体層１をエッチング除去した後の耐熱性が低下する可能性がある。【００５０】
また、基材３が図２に示したようなプラスチックフィルムからなるものである場合、プラスチックフィルムとしては、ポリエチレンテレフタレート（ＰＥＴ）フィルム、ポリエチレンフィルム、ポリエチレンナフタレートフィルム、ポリプロピレンフィルム等が挙げられる。これらの中でも、ポリエチレンテレフタレート（ＰＥＴ）フィルムが好ましい。【００５１】
また、接着樹脂層４を形成する基材３の表面には、接着樹脂層４の濡れ性、特に、接着剤ワニスを基材３上に塗布して接着樹脂層４を形成する場合の接着剤ワニスの濡れ性を向上させ、はじきやむら等の外観悪化を防止したり、密着力を向上又は安定化させるために、必要に応じて各種の表面処理を施すことができる。表面処理の方法としては、例えば、ＵＶ照射、コロナ放電処理、バフ研磨、サンドブラスト、各種ドライエッチング、各種ウェットエッチング等の処理方法が挙げられる。中でも、連続処理のしやすさ、処理効果の安定性、及び、効果の大きさから、酸素プラズマ処理によるドライエッチング法を用いることが好ましい。【００５２】
セパレータ５は、接着樹脂層４を保護するためのものであり、必要に応じて接着樹脂層４の基材３とは反対側の面上に形成される。セパレータ５としては特に制限されないが、例えば、上述したようなポリエチレンテレフタレートフィルム等のプラスチックフィルムが用いられる。【００５３】
また、接着シート１０及び２０において、基材３及び接着樹脂層４の合計の厚さは、１００μｍ以下であることが好ましく、１０〜６０μｍであることがより好ましい。【００５４】
以上、本発明の接着シートの好適な実施形態について、図１及び図２を用いて詳細に説明したが、本発明の接着シートは上記実施形態に限定されるものではない。例えば、図１及び図２に示す接着シート１０及び２０において、セパレータ５が設けられていなくてもよい。また、基材３は、図１及び図２に示したもの以外の構成を有していてもよい。更に、接着シートは、上述した基材３、接着樹脂層４及びセパレータ５以外の他の層を有していてもよい。また、接着シートは、シート状に限定されることもなく、ロール状に巻かれていて、連続的な機械加工、貼り付けに供することもできる。【００５５】
上述した本発明の接着シートを用いて配線板を積層する場合、その積層方法は特に制限されず、例えば、プレス積層法、熱ロールによる連続積層法などを用いることができる。中でも、接着樹脂層４を被着体の片面又は両面に効率よく、特性のばらつきを抑えつつ、均一に貼り付け、多層配線板とするためには、真空中での熱プレスにより積層することが好ましい。【００５６】
このとき、図１に示した接着シート１０を用いる場合には、セパレータ５は剥離するが、基材３は剥離することなくそのまま配線材料として用いることもでき、また必要に応じて金属層１を回路加工することもできる。一方、図２に示した接着シート２０の場合、セパレータ５及び基材３の双方とも剥離する必要がある。【００５７】
熱ロールによる連続積層法を用いる場合、接着樹脂層４の硬化方法としては、熱硬化、紫外線硬化、電子線硬化等の方法を用いることができる。これらの硬化方法は、接着樹脂層４の硬化反応に十分なエネルギー量を与えられる方法であれば特に制限されないが、熱硬化による連続硬化法が好ましく、熱ロールによる連続ラミネートを行い、連続熱硬化炉に横搬送して、硬化後に巻き取り作業を行う方法が、硬化後の接着樹脂層４の硬化収縮によるシワや折れ等の発生を抑制する観点から好ましい。なお、場合によっては上記の硬化、巻き取り後に、品質安定化のために所定時間の後加熱処理を施すことも可能である。【００５８】
ここで、図３は、図１に示した接着シート１０を用いて形成した多層配線板（４層板）の好適な一実施形態を示す模式断面図である。図３に示すように、多層配線板１００は、樹脂層２とその両面に形成された導電性の配線部材６とを備えるフレキシブルプリント配線板７の両面に、導電体層１及び樹脂層２からなる基材３が、接着樹脂層４を硬化させてなる硬化層８を介して接着された構造を有している。かかる多層配線板１００においては、基材３における導電体層１が配線部材として用いられ、４層の配線パターンが形成可能となっている。また、配線部材６の構成材料としては、導電体層１と同様のものが用いられる。【００５９】
かかる多層配線板１００は、上述した本発明の接着シートを用いて形成されることにより、耐熱性、寸法安定性、接着信頼性、加工性、曲げ特性及び取り扱い性に優れたものとなる。
【実施例】
【００６０】
以下、実施例及び比較例に基づいて本発明をより具体的に説明するが、本発明は以下の実施例に限定されるものではない。【００６１】
（実施例１）
（１）接着樹脂層形成用ワニスの調製
Ｔｇ２００℃、シロキサン変性率３５質量％に調整したシロキサン変性ポリアミドイミド樹脂（日立化成工業株式会社製、商品名：ＫＴ１０−ＴＭＡ）７０質量部、ビフェニル型エポキシ樹脂（ジャパンエポキシレジン株式会社製、商品名：ＹＸ４０００）２１質量部、硬化剤（大日本インキ化学工業株式会社製、商品名：ＫＡ−１１６５）９質量部、及び、硬化促進剤（四国化成工業株式会社製、商品名：２−エチル−４−メチルイミダゾール）０．３５質量部を配合し、接着樹脂層形成用ワニスを調製した。【００６２】
（２）接着樹脂層の形成
（１）で調製した接着樹脂層形成用ワニスを、ポリイミド層及びその一方の面上に形成された銅箔層からなる基材（ＭＣＦ−５０００Ｉ（商品名）の片面板、日立化成工業株式会社製、銅箔層の厚さ：３５μｍ、ポリイミド層の厚さ：２５μｍ）のポリイミド層上に塗工機により塗工し、１５０℃の乾燥炉で、ライン速度０．５ｍ／ｍｉｎにて乾燥させた。これにより、乾燥後の厚さが５０μｍの接着樹脂層を備える接着シートを得た。得られた接着シートにおいて、接着樹脂層のＴｇは１８５℃であり、接着樹脂層を２４０℃で１時間熱処理して硬化させた硬化層の弾性率は、３００ＭＰａであった。【００６３】
（３）銅張り積層板の作製
ポリイミド層の両面に回路加工を施した銅箔層を形成した基材（ＭＣＦ−５０００Ｉ（商品名）の両面板、日立化成工業株式会社製、銅箔層の厚さ：３５μｍ、ポリイミド層の厚さ：３０μｍ）の両面に、（２）で作製した接着シートを、１００ｔ真空プレス機を用いて２４０℃、４ＭＰａの条件で４０分間加熱加圧して接着し、図３に示す構造を有する多層配線板（４層板）を得た。【００６４】
（実施例２）
実施例１で調製した接着樹脂層形成用ワニスを塗布するＭＣＦ−５０００Ｉの片面板の厚さ構成を、銅箔層の厚さ：９μｍ、ポリイミド層の厚さ：６μｍに変更し、それ以外は実施例１と同様にして、接着シートを作製した。作製した接着シートを、ポリイミド層の両面に回路加工を施した銅箔層を形成した基材（ＭＣＦ−５０００Ｉ（商品名）の両面板、日立化成工業株式会社製、銅箔層の厚さ：９μｍ、ポリイミド層の厚さ：９μｍ）の両面に、１００ｔ真空プレス機を用いて２４０℃、４ＭＰａの条件で４０分間加熱加圧して接着し、図３に示す構造を有する多層配線板（４層板）を得た。【００６５】
（実施例３）
実施例１と同様にして、接着樹脂層形成用ワニスを作製した。この接着樹脂層形成用ワニスを、基材としてのシリコーン離型処理したＰＥＴフィルム（帝人株式会社製、商品名：ピューレックスＡ３１−７５、厚さ：１２５μｍ）上に塗工機により塗工し、１５０℃の乾燥炉で、ライン速度０．５ｍ／ｍｉｎにて乾燥させた。これにより、乾燥後の厚さが５０μｍの接着樹脂層を備える接着シートを得た。【００６６】
得られた接着シートから基材（ピューレックスＡ３１−７５）を剥離し、接着樹脂層を、ポリイミド層の両面に回路加工を施した銅箔層を形成した基材（ＭＣＦ−５０００Ｉ（商品名）の両面板、日立化成工業株式会社製、銅箔層の厚さ：９μｍ、ポリイミド層の厚さ：９μｍ）の両面に配置し、更にその両側に古河サーキットフォイル社製の電解銅箔（商品名：Ｆ２ＷＳ９μｍ）を配置し、１００ｔ真空プレス機を用いて２４０℃、４ＭＰａの条件で４０分間加熱加圧して接着し、多層配線板（４層板）を得た。【００６７】
（実施例４）
Ｔｇ２００℃、シロキサン変性率３５質量％のシロキサン変性ポリアミドイミド樹脂に代えて、Ｔｇ２００℃、シロキサン変性率２３質量％のシロキサン変性ポリアミドイミド樹脂（日立化成工業株式会社製、商品名：ＫＴ１０−ＴＭＡ）を用いたこと以外は実施例１と同様にして、接着シート及び多層配線板（４層板）を作製した。なお、得られた接着シートにおいて、接着樹脂層のＴｇは１８５℃であり、接着樹脂層を２４０℃で１時間熱処理して硬化させた硬化層の弾性率は、３００ＭＰａであった。【００６８】
（実施例５）
Ｔｇ２００℃、シロキサン変性率３５質量％のシロキサン変性ポリアミドイミド樹脂に代えて、Ｔｇ２００℃、シロキサン変性率４７質量％のシロキサン変性ポリアミドイミド樹脂（日立化成工業株式会社製、商品名：ＫＴ１０−ＴＭＡ）を用いたこと以外は実施例１と同様にして、接着シート及び多層配線板（４層板）を作製した。なお、得られた接着シートにおいて、接着樹脂層のＴｇは１８５℃であり、接着樹脂層を２４０℃で１時間熱処理して硬化させた硬化層の弾性率は、３００ＭＰａであった。【００６９】
（比較例１）
Ｔｇ２００℃、シロキサン変性率３５質量％のシロキサン変性ポリアミドイミド樹脂に代えて、Ｔｇ１８０℃、シロキサン変性率３５質量％のシロキサン変性ポリアミドイミド樹脂（日立化成工業株式会社製、商品名：ＫＴ１０−ＴＭＡ）を用いたこと以外は実施例１と同様にして、接着シート及び多層配線板（４層板）を作製した。なお、得られた接着シートにおいて、接着樹脂層のＴｇは１６０℃であり、接着樹脂層を２４０℃で１時間熱処理して硬化させた硬化層の弾性率は、２７５ＭＰａであった。【００７０】
（比較例２）
Ｔｇ２００℃、シロキサン変性率３５質量％のシロキサン変性ポリアミドイミド樹脂に代えて、Ｔｇ２２５℃、シロキサン変性率３５質量％のシロキサン変性ポリアミドイミド樹脂（日立化成工業株式会社製、商品名：ＫＴ１０−ＴＭＡ）を用いたこと以外は実施例１と同様にして、接着シート及び多層配線板（４層板）を作製した。なお、得られた接着シートにおいて、接着樹脂層のＴｇは２１０℃であり、接着樹脂層を２４０℃で１時間熱処理して硬化させた硬化層の弾性率は、３４０ＭＰａであった。【００７１】
（比較例３）
Ｔｇ１８５℃、シロキサン変性率３５質量％に調整したシロキサン変性ポリアミドイミド樹脂（日立化成工業株式会社製、商品名：ＫＴ１０−ＴＭＡ）８５質量部、ビフェニル型エポキシ樹脂（ジャパンエポキシレジン株式会社製、商品名：ＹＸ４０００）１１質量部、硬化剤（大日本インキ化学工業株式会社製、商品名：ＫＡ−１１６５）４質量部、硬化促進剤（四国化成工業株式会社製、商品名：２−エチル−４−メチルイミダゾール）０．３５質量部を配合し、接着樹脂層形成用ワニスを調製した。この接着樹脂層形成用ワニスを用いた以外は実施例１と同様にして、接着シート及び多層配線板（４層板）を作製した。なお、得られた接着シートにおいて、接着樹脂層のＴｇは１８０℃であり、接着樹脂層を２４０℃で１時間熱処理して硬化させた硬化層の弾性率は、５０ＭＰａであった。【００７２】
（比較例４）
Ｔｇ１８５℃、シロキサン変性率３５質量％に調整したシロキサン変性ポリアミドイミド樹脂（日立化成工業株式会社製、商品名：ＫＴ１０−ＴＭＡ）３５質量部、ビフェニル型エポキシ樹脂（ジャパンエポキシレジン株式会社製、商品名：ＹＸ４０００）４５質量部、硬化剤（大日本インキ化学工業株式会社製、商品名：ＫＡ−１１６５）２０質量部、硬化促進剤（四国化成工業株式会社製、商品名：２−エチル−４−メチルイミダゾール）０．３５質量部を配合し、接着樹脂層形成用ワニスを調製した。この接着樹脂層形成用ワニスを用いた以外は実施例１と同様にして、接着シート及び多層配線板（４層板）を作製した。なお、得られた接着シートにおいて、接着樹脂層のＴｇは１７０℃であり、接着樹脂層を２４０℃で１時間熱処理して硬化させた硬化層の弾性率は、６５０ＭＰａであった。【００７３】
（基材の外観の評価）
実施例及び比較例で得られた４層板の外層銅箔をエッチングして、基板の外観を目視にて観察した。内層回路が良好に埋め込まれているものをＯＫと判断し、内層にボイドが発生していたり、樹脂が流れすぎて回路の凹凸が著しいものはＮＧとした。その結果を表１、２に示す。【００７４】
（銅箔接着性の測定）
実施例及び比較例で得られた４層板の片面からサンドペーパーを用いて基板を研磨し、第二層目の内層銅箔を露出させたのちに銅箔を部分的にエッチングして、１ｍｍ幅の銅箔ラインを形成した。次に、銅箔ラインを、接着面に対して９０°方向に５０ｍｍ／分の速度で引き剥がして、その際の荷重を測定し、最大荷重を引き剥がし強さ（銅箔接着性）とした。その結果を表１、２に示す。【００７５】
（半田耐熱性の評価）
実施例及び比較例で得られた４層板を５０ｍｍ四方の正方形に切り出して試験片を得た。その試験片を、２８８℃の半田浴中に浸漬して、その時点から試験片の膨れが目視で認められる時点までに経過した時間を測定した。その結果を表１、２に示す。なお、表中「５分以上」とは、５分以上経過しても、膨れが認められなかったことを意味する。【００７６】
（粘着性の評価）
実施例及び比較例で得られた接着シートの接着樹脂層について、プローブタック試験法により粘着性の評価を行った。具体的には、４０℃に加熱したステージ上に置いた接着シートの接着樹脂層に、４０℃の加熱プローブを押し付けた後、引き剥がしたときの最大荷重を測定し、５点測定した平均値を粘着性として求めた。このとき、プローブ径を５ｍｍ、プローブ速度を３０ｍｍ／分、プローブを押し付ける荷重を１００ｇｆ、プローブ接触時間を２秒とした。また、測定装置は、ＪＩＳＺ０２３７−１９９１に準じたプローブタックテスタ（株式会社レスカ製のタックテスタ）を用いた。その結果を表１、２に示す。なお、実施例５では測定値のばらつきが大きく、５点の粘着性測定値の最小値が５ｇ、最大値が２４ｇであった。【００７７】
（樹脂染み出し量の評価）
実施例及び比較例において４層板を作製する際に、プレス後の基材４辺の中央部分の樹脂染み出し量を測定目盛０．５ｍｍの金尺を用いて測定し、４点の平均値を染み出し量とした。その結果を表１、２に示す。なお、実施例５では測定値のばらつきが大きく、４点の染み出し量測定値の最小値が３ｍｍ、最大値が７ｍｍであった。【００７８】
（曲げ加工性の評価）
実施例及び比較例で得られた４層板の両面の銅箔を全面エッチングした配線板から、幅１０ｍｍ×長さ１００ｍｍのサイズの試験片を切り出した。この試験片を、直径（Ｒ）がそれぞれ０．１０ｍｍ、０．２５ｍｍ又は０．５０ｍｍのピンを挟んで台上に置いた。そして、ピンが挟まれている部分の試験片上でローラーを往復させることによって、試験片を局所的に折り曲げたときの硬化後の接着樹脂層におけるクラックの発生の有無を観察した。評価は下記の基準で行った。クラック（白化）の発生が少ないほど、曲げ加工性（可とう性）が高いことを意味する。その結果を表１、２に示す。
Ａ：異常なし、
Ｂ：一部クラックにより白化、
Ｃ：全面クラックにより白化。【００７９】
（回路埋め込み性の評価）
実施例及び比較例で得られた４層板を切断し、エポキシ樹脂で注型した後に切断面を耐水ペーパーにて研磨して試験片を作製した。切断面の内層銅箔近傍の接着樹脂の充填状態を光学顕微鏡にて観察した。内層銅箔の周囲に完全に接着樹脂が充填されている状態を良好と判断し、銅箔周囲に僅かでもボイドが確認される場合には不良と判断した。その結果を表１、２に示す。【００８０】
（寸法変化率の測定）
実施例及び比較例で得られた４層板を２５０ｍｍ角に切断し、４隅から中心方向に向って１０ｍｍの位置に０．５ｍｍのドリル穴を空けた。ドリル穴を評点とし、評点間の距離を銅箔の目方向（ＭＤ）、目方向に対して９０度交差する方向（ＴＤ）とし、最小目盛り１μｍの三次元寸法測定機を用い測定した。その後、試験片の両側の銅箔をエッチングにより除去し、２４時間風乾した後に再度評点間距離を三次元寸法測定機で測定し、寸法変化率（％）を下記式；
寸法変化率（％）＝｛（銅箔除去後の評点間距離−銅箔除去前の評点間距離）／銅箔除去前の評点間距離）｝×１００
にて求めた。その結果を表１、２に示す。なお、比較例３では樹脂の流れ出しが大きく、表面にうねり、凹凸があり、測定機に平滑に試験片を取り付けられないため、測定不能であった。【００８１】
【表１】
2008133293.tif 000003
【００８２】
【表２】
2008133293.tif 000004
【００８３】
実施例１〜３で得られた接着シート及び４層板は、銅箔接着性、回路埋め込み性、耐熱性、寸法安定性、曲げ加工性等に優れることが確認された。また、実施例４で得られた接着シートは、接着樹脂層を形成する際の乾燥工程にて溶媒が十分に揮発せず、接着樹脂層表面の粘着性が大きく取り扱い性が悪かったが、得られた４層板は、銅箔接着性、回路埋め込み性、耐熱性、寸法安定性、曲げ加工性等に優れることが確認された。また、実施例５で得られた接着シートは、接着樹脂層を形成する際の乾燥工程にて溶媒の揮発量のばらつきが大きく、接着樹脂層の粘着性やプレス時の樹脂染み出し量にばらつきが生じたが、得られた４層板は、銅箔接着性、回路埋め込み性、耐熱性、寸法安定性、曲げ加工性等に優れることが確認された。【００８４】
一方、比較例１で得られた接着シート及び４層板は、銅箔接着力及び耐熱性に劣ることが確認された。また、比較例２で得られた接着シート及び４層板は、耐熱性には優れるものの、プレス時の接着樹脂層の流動性が不十分であり、回路埋め込み性に劣ることが確認された。また、比較例３で得られた接着シート及び４層板は、多層化時のプレスによる加熱接着時に樹脂が流れ出してしまい、所定の板厚みが得られず（すなわち、同様の基材を用いた実施例１等では板厚みが２５０μｍであったのに対し、比較例３では板厚みが２００μｍであった）、多層化配線板の製造に適していないことが確認された。また、比較例４で得られた接着シート及び４層板は、ピンゲージ曲げ試験において硬化後の接着樹脂層にマイクロクラックが発生することが確認された。
【産業上の利用可能性】
【００８５】
以上説明したように、本発明によれば、フレキシブル配線板を多層化してなる多層配線板の製造に使用され、曲げ加工性、耐熱性、接着性及び回路埋め込み性に優れた接着シートを提供することができる。
【図１】
2008133293.tif 000005
【図２】
2008133293.tif 000006
【図３】
2008133293.tif 000007
【国際調査報告】
2008133293.tif 000008
2008133293.tif 000009
2008133293.tif 000010
2008133293.tif 000011